(57)【要約】【課題】転写電流を強くすることなく長期にわたって高い転写効率を維持することができ、良好な画像が得られ、特にカラー電子写真装置に好適な電子写真感光体を提供する。【解決手段】本発明は、支持体上に感光層を有する電子写真感光体において、該電子写真感光体の表面層が、繰り返し構造単位αおよび繰り返し構造単位βおよび分岐繰り返し構造単位γを有するオルガノポリシロキサンを含有することを特徴とする電子写真感光体、および、該電子写真感光体を有するプロセスカートリッジおよび電子写真装置である。2007178814.tif 000035（Ｒ１１、Ｒ１２、Ｒ１３は１価の炭化水素基、Ｂ１、Ｂ２はパーフルオロアルキル基を有する１価の有機基、Ｄ１、Ｄ２は重合度３以上のポリスチレン鎖を有する１価の有機基等を示し、Ｘ１はＲ１３、Ｂ２またはＤ２を示す。）【選択図】なし【特許請求の範囲】
【請求項１】
支持体上に感光層を有する電子写真感光体において、
該電子写真感光体の表面層が、下記式（１１）で示される繰り返し構造単位αおよび下記式（１２）で示される繰り返し構造単位βおよび下記式（１３）で示される分岐繰り返し構造単位γを有するオルガノポリシロキサンを含有することを特徴とする電子写真感光体。
【化１】
2007178814.tif 000033
（式（１１）、（１２）および（１３）中、Ｒ１１、Ｒ１２、Ｒ１３はそれぞれ独立に、置換または無置換の１価の炭化水素基を示し、Ｂ１、Ｂ２はそれぞれ独立に、パーフルオロアルキル基を有する１価の有機基を示し、Ｄ１、Ｄ２はそれぞれ独立に、重合度３以上の置換または無置換のポリスチレン鎖を有する１価の有機基、置換または無置換のアルキレンオキシ基を有する１価の有機基、置換または無置換のシロキサン鎖を有する１価の有機基、および炭素原子数１２以上の１価の有機基からなる群より選択される１価の有機基を示し、Ｘ１はＲ１３、Ｂ２またはＤ２を示す。）
【請求項２】
前記オルガノポリシロキサンが、さらに下記式（１４）で示される繰り返し構造単位δを有する請求項１に記載の電子写真感光体。
【化２】
2007178814.tif 000034
（式（１４）中、Ｒ１４、Ｒ１５はそれぞれ独立に、置換または無置換の１価の炭化水素基を示す。）
【請求項３】
前記Ｒ１１−Ｒ１５がそれぞれ独立に、置換または無置換のアルキル基、または、置換または無置換のフェニル基である請求項２に記載の電子写真感光体。
【請求項４】
前記分岐繰り返し構造単位γが全構造単位に占める割合が５０％以下であることを特徴とする請求項１−３のいずれかに記載の電子写真感光体。
【請求項５】
前記表面層中の前記オルガノポリシロキサンの含有量が、前記表面層全質量に対して０．１−４０質量％である請求項１−４のいずれかに記載の電子写真感光体。
【請求項６】
前記Ｘ１がＲ１３である請求項１−５のいずれかに記載の電子写真感光体。
【請求項７】
前記オルガノシロキサンに加え、ジオルガノシロキサンを含有することを特徴とする請求項１−６のいずれかに記載の電子写真感光体。
【請求項８】
前記電子写真感光体の表面層が、結着樹脂を含有する請求項１−７のいずれかに記載の電子写真感光体。
【請求項９】
前記結着樹脂が、ポリアリレート樹脂またはポリカーボネート樹脂である請求項８に記載の電子写真感光体。
【請求項１０】
電子写真感光体と、該電子写真感光体表面を帯電するための帯電手段、該電子写真感光体表面に形成された静電潜像をトナーにより現像してトナー像を形成するための現像手段、該現像手段により形成された該電子写真感光体表面のトナー像を転写材または中間転写体に転写するための転写手段、および、該転写手段による転写後に該電子写真感光体表面に残余するトナーをクリーニングするためのクリーニング手段からなる群より選択される少なくとも１つの手段とを一体に支持し、電子写真本体に着脱自在であるプロセスカートリッジにおいて、
該電子写真感光体が請求項１−９のいずれかに記載の電子写真感光体であることを特徴とするプロセスカートリッジ。
【請求項１１】
電子写真感光体、該電子写真感光体表面を帯電するための帯電手段、該帯電手段により帯電された該電子写真感光体表面に露光光により静電潜像を形成するための露光手段、該露光手段により形成された該電子写真感光体表面の静電潜像をトナーにより現像してトナー像を形成するための現像手段、および、該現像手段により形成された該電子写真感光体表面のトナー像を転写材または中間転写体に転写するための転写手段を有する電子写真装置において、
該電子写真感光体が請求項１−９のいずれかに記載の電子写真感光体であることを特徴とする電子写真装置。
【請求項１２】
電子写真感光体、該電子写真感光体表面を帯電するための帯電手段、該帯電手段により帯電された該電子写真感光体表面に露光光により静電潜像を形成するための露光手段、該露光手段により形成された該電子写真感光体表面の静電潜像をトナーにより現像してトナー像を形成するための現像手段、転写材を保持するための転写材保持部材、および、該現像手段により形成された該電子写真感光体表面のトナー像を該転写材保持部材に保持された転写材に転写するための転写手段を有する電子写真装置において、
該電子写真感光体が請求項１−９のいずれかに記載の電子写真感光体であることを特徴とする電子写真装置。
【請求項１３】
電子写真感光体、該電子写真感光体表面を帯電するための帯電手段、該帯電手段により帯電された該電子写真感光体表面に露光光により静電潜像を形成するための露光手段、該露光手段により形成された該電子写真感光体表面の静電潜像をトナーにより現像してトナー像を形成するための現像手段、該現像手段により該電子写真感光体表面の形成されたトナー像が該電子写真感光体から一次転写された後に転写されたトナー像を転写材に二次転写するための中間転写体、該現像手段により形成された該電子写真感光体表面のトナー像を該中間転写体表面に転写するための一次転写手段、該一次転写手段により転写された該中間転写体表面のトナー像を転写材に転写するための二次転写手段を有する電子写真装置において、
該電子写真感光体が請求項１−９のいずれかに記載の電子写真感光体であることを特徴とする電子写真装置。
【請求項１４】
転写材を保持しかつ該転写材を転写位置に搬送するための転写材搬送部材を有し、かつ、
少なくとも、電子写真感光体、該電子写真感光体表面を帯電するための帯電手段、該帯電手段により帯電された該電子写真感光体表面に露光光により静電潜像を形成するための露光手段、該露光手段により形成された該電子写真感光体表面の静電潜像をトナーにより現像してトナー像を形成するための現像手段、および、該現像手段により形成された該電子写真感光体表面のトナー像を該転写材搬送部材により搬送された転写材に転写するための転写手段からなる画像形成部を複数有する電子写真装置において、
該電子写真感光体が請求項１−９のいずれかに記載の電子写真感光体であることを特徴とする電子写真装置。
【発明の詳細な説明】
【技術分野】
【０００１】
本発明は、電子写真感光体、該電子写真感光体を有するプロセスカートリッジおよび電子写真装置に関する。
【背景技術】
【０００２】
従来、画像形成装置には、電子写真方式、熱転写方式、インクジェット方式など様々な方式が採用されている。これらのうち、電子写真方式を採用した画像形成装置（電子写真装置）は、他の方式を採用した画像形成装置と比較して、高速、高画質、静粛性の点で優位性を有している。
【０００３】
また、モノクロームの電子写真装置だけではなく、多色（カラー）の電子写真装置（カラー電子写真装置）も、近年普及してきている。
【０００４】
カラー電子写真装置には様々な方式があり、例えば、１つの電子写真感光体で露光・現像を１色ずつ順次行い、各色のトナー像を転写材保持部材（転写ドラムなど）に保持された転写材（紙など）上に順次転写することでカラー画像を形成する多重転写方式や、１つの電子写真感光体で露光・現像を１色ずつ順次行い、各色のトナー像を中間転写体（中間転写ドラム・中間転写ベルトなど）上に順次一次転写した後、これを転写材上に一括して二次転写することでカラー画像を形成する中間転写方式や、直列に配置された各色用の画像形成部（電子写真感光体・露光手段・現像手段を有する）において各色のトナー像をそれぞれ形成し、これらを転写材搬送部材（転写材搬送ベルトなど）によって各画像形成部に順次搬送される転写材上に順次転写することでカラー画像を形成するインライン方式などがよく知られている。
【０００５】
このようなカラー電子写真装置の場合、電子写真感光体から転写材への転写または電子写真感光体から中間転写体への転写が複数回であるため、２色目以降では、電子写真感光体と転写材との間または電子写真感光体と中間転写体の間に前色の印字部分にトナーが存在する。このため、トナーのある部分とない部分で流れる転写電流に差ができ、この転写電流差によって電子写真感光体に電位差が生じる。この転写電流差は、転写電流を強くするほど顕著に現れ、ゴーストなどの画像不良を起こす原因となる。
【０００６】
また、カラー電子写真装置の場合、前に転写した色のトナーがその後の色を転写する際に電子写真感光体に戻ってしまう現象、いわゆる再転写を防ぐために、色を重ねるごとに転写電流を強くしていくことが多い。そして、後に転写する色ほど電子写真感光体の電位差による画像不良が生じやすくなる。
【０００７】
転写電流を強くすることは、電子写真感光体、中間転写体または転写材搬送部材に高圧の転写バイアスをかけることになるため、ピンホールリークの原因となったり、電子写真感光体の耐久性を損なったり、電子写真感光体を構成する材料そのものの破壊が起きたりする場合がある。
【０００８】
転写電流を強くすることなく転写効率を十分に高くすることは電子写真装置全般に要求されることであるが、その中でも、上記のようなカラー電子写真装置には、より高次元に要求されることである。
【０００９】
転写効率を高める手段としては、電子写真感光体の表面層にシリコーン樹脂を含有させたり、フッ素原子含有樹脂粒子（フッ素樹脂粉体）を分散させたりして、電子写真感光体の表面の離型性を向上させることが知られている。
【００１０】
ところが、電子写真感光体の表面層にシリコーン樹脂を含有させた場合は、電子写真感光体の表面の撥水性はある程度向上するものの、転写の際に要求される離型性としてはまだ十分ではない。また、シリコーン樹脂が層の表面に移行しやすいため、初期に効果が得られても、耐久使用によって電子写真感光体表面が摩耗していくと、有効な成分が失われてしまい、長期にわたって効果を維持できない。
【００１１】
その点、電子写真感光体の表面層にフッ素原子含有樹脂粒子を分散させた場合、電子写真感光体の表面の離型性向上はシリコーン樹脂を用いた場合よりも期待できる。フッ素原子含有樹脂粒子としては、四フッ化エチレン樹脂、三フッ化塩化エチレン樹脂、四フッ化エチレン六フッ化エチレンプロピレン樹脂、フッ化ビニル樹脂、フッ化ビニリデン樹脂、二フッ化二塩化エチレン樹脂、および、これらの共重合樹脂などの粒子が挙げられる（例えば特許文献１・２参照）。また、これらの文献においては、特定の構造のオルガノポリシロキサンを電子写真感光体の表面層に含有させることで、表面層中のフッ素原子含有樹脂粒子の分散性を向上させることができる旨開示されている。
【００１２】
しかしながら、電子写真感光体の表面層中のフッ素原子含有樹脂粒子は露光光を散乱させてしまうため、シャープな静電潜像が得られにくく、画質の面で制約が生じる場合がある。
【００１３】
電子写真感光体の表面の高い離型性を長期にわたり維持することや、シャープな静電潜像を得ることは電子写真装置全般に要求されることであるが、その中でも、複数色のトナー像を形成してそれらを重ね合わせて１つのカラー画像を形成する上記のようなカラー電子写真装置には、より高次元に要求されることである。
【００１４】
上記課題を解決すべく、該電子写真感光体の表面層へフッ素樹脂粒子を含有させることなく、特定の繰り返し構造単位を有するオルガノポリシロキサンを含有させることが行われている（例えば特許文献３参照）。この技術を用いることによって、画質のシャープさを損なうことなく、長期にわたり高い転写率を達成できている。しかし、最近のトナーカートリッジ（ＣＲＧ）において、高寿命化の重要性は大きく、感光体が長期にわたって安定に機能することがよりハイレベルに要求されている。
【特許文献１】特開２０００−０８１７１５号公報
【特許文献２】特開２００１−２４９４８１号公報
【特許文献３】ＷＯ  ２００４／００３６６７号公報
【発明の開示】
【発明が解決しようとする課題】
【００１５】
本発明の目的は、上記背景に鑑み、より長期にわたって高い転写効率を維持することができ、良好な画像が得られる電子写真感光体を提供することである。また、このような電子写真感光体を有するプロセスカートリッジおよび電子写真装置を提供することである。
【課題を解決するための手段】
【００１６】
本発明は、支持体上に感光層を有する電子写真感光体において、支持体上に感光層を有する電子写真感光体において、
該電子写真感光体の表面層が、下記式（１１）で示される繰り返し構造単位αおよび下記式（１２）で示される繰り返し構造単位βおよび下記式（１３）で示される分岐繰り返し構造単位γを有するオルガノポリシロキサンを含有することを特徴とする電子写真感光体である。
【００１７】
【化３】
2007178814.tif 000002
【００１８】
（式（１１）、（１２）および（１３）中、Ｒ１１、Ｒ１２、Ｒ１３はそれぞれ独立に、置換または無置換の１価の炭化水素基を示し、Ｂ１、Ｂ２はそれぞれ独立に、パーフルオロアルキル基を有する１価の有機基を示し、Ｄ１、Ｄ２はそれぞれ独立に、重合度３以上の置換または無置換のポリスチレン鎖を有する１価の有機基、置換または無置換のアルキレンオキシ基を有する１価の有機基、置換または無置換のシロキサン鎖を有する１価の有機基および炭素原子数１２以上の１価の有機基からなる群より選択される１価の有機基を示し、Ｘ１はＲ１３、Ｂ２またはＤ２を示す。）
【００１９】
また、本発明は、上記電子写真感光体と、該電子写真感光体表面を帯電するための帯電手段、該電子写真感光体表面に形成された静電潜像をトナーにより現像してトナー像を形成するための現像手段、該現像手段により形成された該電子写真感光体表面のトナー像を転写材または中間転写体に転写するための転写手段、および、該転写手段による転写後に該電子写真感光体表面に残余するトナーをクリーニングするためのクリーニング手段からなる群より選択される少なくとも１つの手段とを一体に支持し、電子写真本体に着脱自在であるプロセスカートリッジである。
【００２０】
また、本発明は、上記電子写真感光体、該電子写真感光体表面を帯電するための帯電手段、該帯電手段により帯電された該電子写真感光体表面に露光光により静電潜像を形成するための露光手段、該露光手段により形成された該電子写真感光体表面の静電潜像をトナーにより現像してトナー像を形成するための現像手段、および、該現像手段により形成された該電子写真感光体表面のトナー像を転写材または中間転写体に転写するための転写手段を有する電子写真装置である。
【００２１】
また、本発明は、上記電子写真感光体、該電子写真感光体表面を帯電するための帯電手段、該帯電手段により帯電された該電子写真感光体表面に露光光により静電潜像を形成するための露光手段、該露光手段により形成された該電子写真感光体表面の静電潜像をトナーにより現像してトナー像を形成するための現像手段、転写材を保持するための転写材保持部材、および、該現像手段により形成された該電子写真感光体表面のトナー像を該転写材保持部材に保持された転写材に転写するための転写手段を有する電子写真装置である。
【００２２】
また、本発明は、上記電子写真感光体、該電子写真感光体表面を帯電するための帯電手段、該帯電手段により帯電された該電子写真感光体表面に露光光により静電潜像を形成するための露光手段、該露光手段により形成された該電子写真感光体表面の静電潜像をトナーにより現像してトナー像を形成するための現像手段、該現像手段により該電子写真感光体表面の形成されたトナー像が該電子写真感光体から一次転写された後に転写されたトナー像を転写材に二次転写するための中間転写体、該現像手段により形成された該電子写真感光体表面のトナー像を該中間転写体表面に転写するための一次転写手段、該一次転写手段により転写された該中間転写体表面のトナー像を転写材に転写するための二次転写手段を有する電子写真装置である。
【００２３】
また、本発明は、転写材を保持しかつ該転写材を転写位置に搬送するための転写材搬送部材を有し、かつ、
少なくとも、上記電子写真感光体、該電子写真感光体表面を帯電するための帯電手段、該帯電手段により帯電された該電子写真感光体表面に露光光により静電潜像を形成するための露光手段、該露光手段により形成された該電子写真感光体表面の静電潜像をトナーにより現像してトナー像を形成するための現像手段、および、該現像手段により形成された該電子写真感光体表面のトナー像を該転写材搬送部材により搬送された転写材に転写するための転写手段からなる画像形成部を複数有する電子写真装置である。
【発明の効果】
【００２４】
本発明によれば、転写電流を強くすることなく長期にわたって高い転写効率を維持することができ、良好な画像が得られ、特に、上記のようなカラー電子写真装置に適用しても、転写電流を強くすることなく長期にわたって高い転写効率を維持することができ、良好な画像が得られる電子写真感光体を提供することができる。また、このような電子写真感光体を有するプロセスカートリッジおよび電子写真装置を提供することができる。
【発明を実施するための最良の形態】
【００２５】
本発明においては、さらなる高寿命の高離型を達成するために電子写真感光体の表面層が、下記式（１１）で示される繰り返し構造単位αおよび下記式（１２）で示される繰り返し構造単位βおよび下記式（１３）で示される分岐繰り返し構造単位γを有するオルガノポリシロキサンを含有することを特徴とする。これによって、長期の耐久後においても、高い離型性を維持して、転写効率を高く保つことができる。
【００２６】
【化４】
2007178814.tif 000003
【００２７】
（式（１１）、（１２）および（１３）中、Ｒ１１、Ｒ１２、Ｒ１３はそれぞれ独立に、置換または無置換の１価の炭化水素基を示し、Ｂ１、Ｂ２はそれぞれ独立に、パーフルオロアルキル基を有する１価の有機基を示し、Ｄ１、Ｄ２はそれぞれ独立に、重合度３以上の置換または無置換のポリスチレン鎖を有する１価の有機基、置換または無置換のアルキレンオキシ基を有する１価の有機基、置換または無置換のシロキサン鎖を有する１価の有機基および炭素原子数１２以上の１価の有機基からなる群より選択される１価の有機基を示し、Ｘ１はＲ１３、Ｂ２またはＤ２であることを示す。）
【００２８】
また、上記オルガノポリシロキサンは、さらに下記式（１４）で示される繰り返し構造単位δを有してもよい。
【００２９】
【化５】
2007178814.tif 000004
【００３０】
（式（１４）中、Ｒ１４、Ｒ１５はそれぞれ独立に、置換または無置換の１価の炭化水素基を示す。）
【００３１】
また、上記オルガノポリシロキサンの末端基としては、例えば、下記式（１５）で示される構造を有する末端基Ｉ、下記式（１６）で示される構造を有する末端基ＩＩが挙げられる。
【００３２】
【化６】
2007178814.tif 000005
【００３３】
上記式（１５）および（１６）中、Ｒ１６、Ｒ１７はそれぞれ独立に、置換または無置換の１価の炭化水素基を示し、Ｅ１１、Ｅ１２はそれぞれ独立に、置換または無置換の１価の炭化水素基、パーフルオロアルキル基を有する１価の有機基、重合度３以上の置換または無置換のポリスチレン鎖を有する１価の有機基、置換または無置換のアルキレンオキシ基を有する１価の有機基、置換または無置換のシロキサン鎖を有する１価の有機基、および、炭素原子数１２以上の１価の有機基からなる群より選択される１価の基を示し、ただし、上記式（１５）中のＥ１１は上記オルガノポリシロキサンが有する繰り返し構造単位の主鎖（−Ｓｉ−Ｏ−）中のＳｉと結合し、上記式（１６）中のＳｉは上記オルガノポリシロキサンが有する繰り返し構造単位の主鎖（−Ｓｉ−Ｏ−）中のＯと結合する。
【００３４】
上記Ｒ１１−Ｒ１７ならびにＥ１１およびＥ１２の１価の炭化水素基としては、置換または無置換のアルキル基、置換または無置換のアルケニル基、置換または無置換のアリール基、置換または無置換のアリールアルケニル基などが挙げられる。これらの基の炭素原子数は１−３０であることが好ましく、特にはメチル基およびフェニル基が好ましい。
【００３５】
上記表面層中の上記オルガノポリシロキサンの含有量は、該表面層全質量に対して０．０１−４０質量％であることが好ましい。
【００３６】
上記Ｘ１はＲ１３、Ｂ２またはＤ２であるが、なかでもＲ１３であることが好ましい。
【００３７】
上記Ｂ１、Ｂ２、Ｅ１１、Ｅ１２のパーフルオロアルキル基を有する１価の有機基はそれぞれ独立に、下記式（２）または（３）で示される構造を有する１価の基であることが好ましい。
【００３８】
【化７】
2007178814.tif 000006
【００３９】
上記式（２）および（３）中、Ｒ２１、Ｒ２２はそれぞれ独立に、置換基を有してもよい２価の有機基を示し、ａは３以上の、ｂは０以上の整数を示す。
【００４０】
上記Ｄ１、Ｄ２、Ｅ１１、Ｅ１２の重合度３以上の置換または無置換のポリスチレン鎖を有する１価の有機基としてはそれぞれ独立に、下記式（４）で示される構造を有する１価の基が挙げられる。
【００４１】
【化８】
2007178814.tif 000007
【００４２】
上記式（４）中、Ｒ３１は、置換または無置換の２価の炭化水素基を示し、Ｒ３２、Ｒ３３はそれぞれ独立に、置換または無置換のアルキル基、または、置換または無置換のアリール基を示し、Ｗ３１は、重合度３以上の置換または無置換のポリスチレン鎖を示し、Ｒ３４は、置換または無置換のアルキル基、または、置換または無置換のアリール基を示し、ｃは、０または１を示す。
【００４３】
上記２価の炭化水素基としては、メチレン基、エチレン基、プロピレン基などのアルキレン基が挙げられ、炭素原子数１−１０であることが好ましい。上記アルキル基としては、メチル基、エチル基、プロピル基、ブチル基などが挙げられる。上記アリール基としては、無置換であることが好ましく、フェニル基などが挙げられる。
【００４４】
上記Ｄ１、Ｄ２、Ｅ１１、Ｅ１２の置換または無置換のアルキレンオキシ基を有する１価の有機基としてはそれぞれ独立に、下記式（２１）で示される構造を有する１価の基が挙げられる。
【００４５】
【化９】
2007178814.tif 000008
【００４６】
上記式（２１）中、Ｒ４１、Ｒ４２はそれぞれ独立に、置換または無置換の２価の炭化水素基を示し、Ｒ４３は、水素原子、または、置換または無置換の１価の炭化水素基を示し、ｄは、０または１を示し、ｅは、１以上３００以下の整数を示す。
【００４７】
上記２価の炭化水素基としては、メチレン基、エチレン基、プロピレン基などのアルキレン基や、フェニレン基などのアリーレン基などが挙げられる。上記１価の炭化水素基としては、メチル基、エチル基、プロピル基などのアルキル基や、フェニル基などのアリール基などが挙げられる。上記ｅは、５以上であることが好ましい。
【００４８】
上記Ｄ１およびＤ２ならびにＥ１１およびＥ１２の置換または無置換のシロキサン鎖を有する１価の有機基としては、下記式（２２）で示される構造を有する１価の基が挙げられる。
【００４９】
【化１０】
2007178814.tif 000009
【００５０】
上記式（２２）中、Ｒ５１は、アルキレン基、アルキレンオキシ基、または、酸素原子を示し、Ｒ５２−Ｒ５６はそれぞれ独立に、置換または無置換のアルキル基、または、置換または無置換のアリール基を示し、ｆは、３以上の整数を示す。
【００５１】
上記アルキレン基としては、エチレン基、プロピレン基などが挙げられる。アルキレンオキシ基としては、エチレンオキシ基、プロピレンオキシ基などが挙げられる。上記アルキル基としては、メチル基、エチル基などが挙げられる。上記アリール基としては、フェニル基などが挙げられる。上記ｆは、５以上であることが好ましい。
【００５２】
上記各基が有してもよい置換基としては、フッ素原子、塩素原子、ヨウ素原子などのハロゲン原子や、メチル基、エチル基、プロピル基などのアルキル基や、フェニル基などのアリール基などが挙げられる。
【００５３】
上記オルガノポリシロキサンにおける上記式（１１）で示される繰り返し構造単位αの数（平均）は、１−１０００であることが好ましく、特には１０−２００であることが好ましい。
【００５４】
上記オルガノポリシロキサンにおける上記式（１２）で示される繰り返し構造単位βの数（平均）は、１−１０００であることが好ましく、特には５−１００であることが好ましい。
【００５５】
上記オルガノポリシロキサンにおける上記式（１３）で示される繰り返し分岐繰り返し構造単位γの数（平均）は、１−１０００であることが好ましく、特には５−１００であることが好ましい。
【００５６】
上記オルガノポリシロキサンにおける上記式（１４）で示される繰り返し構造単位δの数（平均）は、０−１０００であることが好ましく、特には１００−２００であることが好ましい。
【００５７】
上記オルガノポリシロキサンが有する繰り返し構造単位は、上記式（１１）で示される繰り返し構造単位αと上記式（１２）で示される繰り返し構造単位βおよび上記式（１３）で示される分岐繰り返し構造単位γのみ、または、上記式（１１）で示される繰り返し構造単位αと上記式（１２）で示される繰り返し構造単位βと上記式（１３）で示される分岐繰り返し構造単位γおよび上記式（１４）で示される繰り返し構造単位δのみであることが好ましい。
【００５８】
上記オルガノポリシロキサンにおける上記式（１１）で示される繰り返し構造単位αと上記式（１２）で示される繰り返し構造単位βと上記式（１３）で示される分岐繰り返し構造単位γと上記式（１４）で示される繰り返し構造単位δとの和（平均）は、２−２０００であることが好ましく、特には５−１０００であることが好ましく、さらには２０−５００であることが一層好ましい。
【００５９】
上記式（１１）で示される繰り返し構造単位αの数が２以上の場合、複数のＲ１１は同一の基であっても異なる２種以上の基であってもよく、複数のＢ１１は同一の基であっても異なる２種以上の基であってもよい。
【００６０】
上記式（１２）で示される繰り返し構造単位βの数が２以上の場合、複数のＲ１２は同一の基であっても異なる２種以上の基であってもよく、複数のＤ１およびＤ２は同一の基であっても異なる２種以上の基であってもよい。Ｄ１およびＤ２は、上述のとおり、重合度３以上の置換または無置換のポリスチレン鎖を有する１価の有機基、置換または無置換のアルキレンオキシ基を有する１価の有機基、置換または無置換のシロキサン鎖を有する１価の有機基、および、炭素原子数１２以上の１価の有機基のいずれかであるが、Ｄ１およびＤ２が複数の場合は、少なくとも１個のＤ１およびＤ２は、置換または無置換のシロキサン鎖を有する１価の有機基であることが好ましい。
【００６１】
上記式（１３）で示される分岐繰り返し構造単位γの数が２以上の場合、複数のＲ１３は同一の基であっても異なる２種以上の基であってもよい。
【００６２】
上記式（１４）で示される繰り返し構造単位δの数が２以上の場合、複数のＲ１４は同一の基であっても異なる２種以上の基であってもよく、複数のＲ１５は同一の基であっても異なる２種以上の基であってもよい。
【００６３】
同様のことが、上記式（３）中のＲ３２、Ｒ３３、上記式（４）中のＲ４２、上記式（５）中のＲ５２、Ｒ５３についてもいえる。
【００６４】
以下に、本発明に用いられるオルガノポリシロキサンの具体例を示す。ただし、本発明はこれら具体例に限定されない。また、下記オルガノポリシロキサン（１−１）−（１−３０）および比較具体例の（２−１）−（２−４）は、いずれも末端基として上記式（１５）で示される構造を有する末端基Ｉ（Ｅ１１：メチル基）、上記式（１６）で示される構造を有する末端基ＩＩ（Ｅ１２、Ｒ１５、Ｒ１６：メチル基）を有する。
【００６５】
表１は例示化合物の代表的な構造式を示し、その官能基および、平均個数を表２に示す。
【００６６】
【表１】
2007178814.tif 000010
【００６７】
【表２−１】
2007178814.tif 000011
【００６８】
【表２−２】
2007178814.tif 000012
【００６９】
【表２−３】
2007178814.tif 000013
【００７０】
これらの中では、（１−１）、（１−４）、（１−５）、（１−７）、（１−１０）、（１−１４）、（１−１５）、（１−２２）が好ましく、特には（１−１）、（１−５）、（１−１０）、（１−２２）が好ましい。
【００７１】
また、本発明に用いられるオルガノポリシロキサンの重量平均分子量は、１０００−１００００００であるが、１００００−２０００００であることが好ましい。
【００７２】
また、本発明に用いられるオルガノポリシロキサン中のフッ素原子の含有量は、オルガノポリシロキサン全質量に対して１−９０質量％であることが好ましく、特には、５−６０質量％であることが好ましい。フッ素原子の含有量が１質量％未満では、電子写真感光体の表面層の離型性が十分に発揮されない場合があり、９０質量％を超えると、電子写真感光体の表面層中の結着樹脂との相溶性が悪くなったり、アンカー効果が十分に得られなかったりして、表面に移行しやすくなり、長時間耐久使用により電子写真感光体の表面が摩耗した場合、十分な効果が得られなくなる場合がある。
【００７３】
一般的に、シリコーンオイルやシロキサン化合物は、層中で表面移行性があるため、長時間耐久使用により電子写真感光体の表面が摩耗した場合、これらの成分の多くが失われてしまい、十分な効果が得られなくなるのである。
【００７４】
それに対して、本発明に用いられるオルガノポリシロキサンは、特に側鎖のＤ１およびＤ２が電子写真感光体の表面層の結着樹脂に対してアンカー効果を有するため、層中での表面移行性が抑制される。これにより、長期に渡って十分な効果が得られるようになるが、さらにシロキサン鎖に分岐を有していると、よりよい効果が得られる場合がある。この理由は定かではないが、さらなる表面移行性の抑制や、材料そのものの耐久性の向上等が考えられる。また、分岐を有するオルガノポリシロキサン単品では十分な離型性が得られない場合でも、それに合わせてジオルガノポリシロキサンを添加することでよい結果をもたらすことがある。
【００７５】
以下、本発明に用いられる電子写真感光体の構成について説明する。
【００７６】
本発明に用いられる電子写真感光体は支持体上に感光層を有する。
【００７７】
支持体としては、導電性を有するもの（導電性支持体）であればよく、アルミニウム、ステンレスなどの金属製の支持体や、金属、紙、プラスチックなどの上に導電性を付与する層を設けた支持体などが挙げられる。支持体の形状としては、円筒状、ベルト状などが挙げられる。
【００７８】
感光層は、電荷輸送物質と電荷発生物質を同一の層に含有する単層型であっても、電荷発生物質を含有する電荷発生層と電荷輸送物質を含有する電荷輸送層とに分離した積層型（機能分離型）であってもよいが、電子写真特性の観点からは積層型が好ましい。また、積層型感光層には、支持体側から電荷発生層、電荷輸送層の順に積層した順層型感光層と、支持体側から電荷輸送層、電荷発生層の順に積層した逆層型感光層があるが、電子写真特性の観点からは順層型が好ましい。
【００７９】
露光光がレーザー光の場合、散乱による干渉縞を防止することを目的として、また、支持体の傷を被覆することを目的として、支持体上に導電層を設けてもよい。導電層は、カーボンブラック、金属粒子などの導電性粒子を結着樹脂に分散させて形成することができる。導電層の膜厚は５−４０μｍであることが好ましく、特には１０−３０μｍであることが好ましい。なお、切削処理、アルマイト処理、乾式ブラスト処理、湿式ブラスト処理などによって支持体の表面を処理することによっても干渉縞を防止することができる。
【００８０】
支持体または導電層の上に、接着機能やバリア機能を有する中間層を設けてもよい。中間層は、ポリアミド、ポリビニルアルコール、ポリエチレンオキシド、エチルセルロース、カゼイン、ポリウレタン、ポリエーテルウレタンなどの樹脂を適当な溶剤に溶解し、これを支持体または導電層上に塗布・乾燥することにより形成することができる。中間層の膜厚は０．０５−５μｍであることが好ましく、特には０．３−１μｍであることが好ましい。なお、支持体表面をアルマイト処理したり、ゾルゲル法による導電性膜を用いたりする場合は、中間層は必ずしも必要ではない。
【００８１】
感光層が順層型感光層である場合、支持体、導電層または中間層の上には電荷発生層が設けられる。
【００８２】
電荷発生物質としては、例えば、セレン−テルル、ピリリウム、チアピリリウム染料、フタロシアニン、アントアントロン、ジベンズピレンキノン、トリスアゾ、シアニン、アゾ（トリスアゾ、ジスアゾ、モノアゾ）、インジゴ、キナクリドン、非対称キノシアニンなどの顔料が挙げられる。
【００８３】
電荷発生層は、電荷発生物質を、その０．３−４倍量（質量比）の結着樹脂および溶剤とともに、ホモジナイザー、超音波分散、ボールミル、振動ボールミル、サンドミル、アトライター、ロールミル、液衝突型高速分散機などの方法でよく分散し、得られた分散液を、塗布・乾燥することにより形成することができる。なお、結着樹脂を電荷発生物質の分散後投入してもよいし、電荷発生物質に成膜性があれば結着樹脂を使用しなくてもよい。電荷発生層の膜厚は５μｍ以下であることが好ましく、特には０．１−２μｍであることが好ましい。
【００８４】
感光層が順層型感光層である場合、電荷発生層の上には、電荷輸送層が設けられる。
【００８５】
電荷輸送物質としては、例えば、トリアリールアミン化合物、ヒドラゾン化合物、スチルベン化合物、ピラゾリン化合物、オキサゾール化合物、トリアリルメタン化合物、チアゾール化合物などが挙げられる。
【００８６】
電荷輸送層は、電荷輸送物質および結着樹脂を溶剤で溶解し、得られた塗布液を、塗布・乾燥することにより形成することができ、また、電荷輸送層が電子写真感光体の表面層である場合は、電荷輸送物質および結着樹脂さらに上記オルガノポリシロキサンを溶剤で溶解し、得られた塗布液を、塗布・乾燥することにより形成することができる。電荷輸送物質と結着樹脂との質量比は５：１−１：５であることが好ましく、特には３：１−１：３であることが好ましい。電荷輸送層の膜厚は５−５０μｍであることが好ましく、１０−３０μｍがより好ましい。
【００８７】
電荷輸送層の結着樹脂としては、熱可塑性樹脂および硬化性樹脂が挙げられる。具体的には、フェノキシ樹脂、ポリアクリルアミド樹脂、ポリビニルブチラール樹脂、ポリアリレート樹脂、ポリスルホン樹脂、ポリアミド樹脂、アクリル樹脂、アクリロニトリル樹脂、メタクリル樹脂、塩化ビニル樹脂、酢酸ビニル樹脂、フェノール樹脂、エポキシ樹脂、ポリエステル樹脂、アルキド樹脂、ポリカーボネート樹脂、ポリウレタン樹脂、または、これらの樹脂の繰り返し構造単位のうち２つ以上を含む共重合体、例えば、スチレン−ブタジエンコポリマー、スチレン−アクリロニトリルコポリマー、スチレン−マレイン酸コポリマーなどが挙げられる。また、ポリ−Ｎ−ビニルカルバゾール、ポリビニルアントラセン、ポリビニルピレンなどの有機光導電性ポリマーからも選択できる。
【００８８】
これらのうち、ポリカーボネート樹脂およびポリアリレート樹脂は、本発明に用いられるオルガノポリシロキサンとの相溶性が良く、良好な塗布液を作製することができるため好ましい。特に、オルガノポリシロキサンと併せて用いるポリカーボネート樹脂の重量平均分子量は、２００００−３０００００の範囲であることが好ましく、５００００−１５００００の範囲であることがより好ましい。また、オルガノポリシロキサンと併せて用いるポリアリレート樹脂の重量平均分子量は、２００００−３０００００の範囲であることが好ましく、５００００−１５００００の範囲であることがより好ましい。
【００８９】
また、ポリカーボネート樹脂としては、下記式（６）で示される繰り返し構造単位を有するポリカーボネート樹脂が好ましい。
【００９０】
【化１１】
2007178814.tif 000014
【００９１】
上記式（６）中、Ｘ６０１は、単結合、カルボニル基、エーテル基、チオエーテル基、または、−ＣＲ６０１Ｒ６０２−基（Ｒ６０１、Ｒ６０２はそれぞれ独立に、水素原子、置換または無置換のアルキル基、または、置換または無置換のアリール基を示す、あるいは、Ｒ６０１とＲ６０２とが結合して形成される置換または無置換のシクロアルキリデン基を示す。）を示し、Ｒ６０１−Ｒ６０４、Ｒ６０７−Ｒ６１０はそれぞれ独立に、水素原子、ハロゲン原子、置換または無置換のアルキル基、または、置換または無置換のアリール基を示す。
【００９２】
これらの中でも、上記Ｘ６０１は、単結合、−ＣＲ６０１Ｒ６０２−基が好ましく、Ｒ６０２、Ｒ６０４、Ｒ６０６、Ｒ６０９は水素原子が好ましい。
【００９３】
また、ポリアリレート樹脂としては、下記式（７）で示される繰り返し構造単位を有するポリアリレート樹脂が好ましい。
【００９４】
【化１２】
2007178814.tif 000015
【００９５】
上記式（７）中、Ｘ７０１は、単結合、カルボニル基、エーテル基、チオエーテル基、または、−ＣＲ７０１Ｒ７０２−基（Ｒ７０１、Ｒ７０２はそれぞれ独立に、水素原子、置換または無置換のアルキル基、または、置換または無置換のアリール基を示す、あるいは、Ｒ７０１とＲ７０２とが結合して形成される置換または無置換のシクロアルキリデン基を示す。）を示し、Ｒ７０１−Ｒ７０４、Ｒ７０７−Ｒ７１４はそれぞれ独立に、水素原子、ハロゲン原子、置換または無置換のアルキル基、または、置換または無置換のアリール基を示す。
【００９６】
これらの中でも、上記Ｘ７０１は、単結合、−ＣＲ７０１Ｒ７０２−基が好ましく、Ｒ７０２、Ｒ７０４、Ｒ７０７、Ｒ７０９は水素原子が好ましい。
【００９７】
上記式（７）および（８）中、ハロゲン原子としては、フッ素原子、塩素原子、ヨウ素原子などが挙げられ、アルキル基としては、メチル基、エチル基、プロピル基などが挙げられ、アリール基としては、フェニル基、ナフチル基などが挙げられ、アルキリデン基としてはシクロヘキシリデン基などが挙げられる。
【００９８】
これら各基が有してもよい置換基としては、フッ素原子、塩素原子、ヨウ素原子などのハロゲン原子や、メチル基、エチル基、プロピル基などのアルキル基や、フェニル基などのアリール基などが挙げられる。
【００９９】
以下に、上記式（６）で示される繰り返し構造単位の具体例を示す。
【０１００】
【化１３】
2007178814.tif 000016
【０１０１】
【化１４】
2007178814.tif 000017
【０１０２】
【化１５】
2007178814.tif 000018
【０１０３】
【化１６】
2007178814.tif 000019
【０１０４】
これらの中では、（６−１）、（６−３）、（６−４）、（６−１０）、（６−１６）が好ましく、特には（６−１）、（６−３）、（６−１６）が好ましい。
【０１０５】
以下に、上記式（７）で示される繰り返し構造単位の具体例を示す。
【０１０６】
【化１７】
2007178814.tif 000020
【０１０７】
【化１８】
2007178814.tif 000021
【０１０８】
【化１９】
2007178814.tif 000022
【０１０９】
【化２０】
2007178814.tif 000023
【０１１０】
【化２１】
2007178814.tif 000024
【０１１１】
これらの中では、（７−２）、（７−３）、（７−６）、（７−１３）、（７−２２）、（７−２３）が好ましく、特には（７−３）、（７−１３）、（７−２２）が好ましい。
【０１１２】
電子写真感光体の表面層が電荷輸送層の場合、電荷輸送層中の上記オルガノポリシロキサンの含有量は、電荷輸送層全質量に対して０．０１−２０質量部であることが好ましく、特には０．１−１０．０質量部が好ましい。含有量が少なすぎると本願発明の効果が得られにくくなり、多すぎるとキャリアのトラップの原因となり、電位変動が生じる場合がある。
【０１１３】
有機光導電性物質である電荷発生物質、電荷輸送物質などは、一般に紫外線、オゾン、オイルによる汚れ、金属などに弱いため、感光層を保護することを目的として、感光層上に保護層を設け、これを電子写真感光体の表面層としてもよい。
【０１１４】
電子写真感光体の表面層となる保護層は、上記オルガノポリシロキサンとポリエステル樹脂、ポリカーボネート樹脂、アクリル樹脂、メタクリル樹脂、ポリアミド樹脂、ポリイミド樹脂、ポリアリレート樹脂、ポリウレタン樹脂、スチレン−ブタジエンコポリマー、スチレン−アクリロニトリルコポリマー、スチレン−アクリル酸コポリマーなどの結着樹脂と適当な溶剤に溶解し、得られた塗布液を感光層上に塗布・乾燥することにより形成することができる。また、保護層の結着樹脂として縮合系モノマーや不飽和基をもつラジカル重合系モノマーから得られる樹脂を用いる場合は、塗布液を塗布した後、熱や紫外線などのエネルギー光を当てて硬化し、保護層を形成してもよい。保護層の膜厚は０．０５−２０μｍであることが好ましい。
【０１１５】
また、保護層は電荷輸送層よりも薄膜にすることが可能であるため、上記オルガノポリシロキサンの量を増加させることが可能である。
【０１１６】
本発明の電子写真感光体の表面層には、必要に応じて、金属、導電性金属酸化物などの導電性粒子や電荷輸送物質をさらに含有させてもよい。
【０１１７】
上記各層を形成する際、塗布する方法としては、浸漬塗布法、スプレー塗布法、スピナー塗布法、ブレード塗布法、ロール塗布法などが挙げられる。
【０１１８】
図１に、本発明の電子写真感光体を有するプロセスカートリッジを備えた電子写真装置の概略構成の一例を示す。
【０１１９】
図１において、１はドラム状の本発明の電子写真感光体であり、軸２を中心に矢印方向に所定の周速度で回転駆動される。
【０１２０】
回転駆動される電子写真感光体１の周面は、帯電手段（一次帯電手段）３により、正または負の所定電位に均一に帯電され、次いで、スリット露光やレーザービーム走査露光などの露光手段（不図示）から出力される露光光（画像露光光）４を受ける。こうして電子写真感光体１の周面に、目的の画像に対応した静電潜像が順次形成されていく。
【０１２１】
電子写真感光体１の周面に形成された静電潜像は、現像手段５のトナーにより現像されてトナー画像となる。次いで、電子写真感光体１の周面に形成担持されているトナー画像が、転写手段（転写ローラー）６からの転写バイアスによって、転写材供給手段（不図示）から電子写真感光体１と転写手段６との間（当接部）に電子写真感光体１の回転と同期して取り出されて給送された転写材（紙など）Ｐに順次転写されていく。
【０１２２】
トナー画像の転写を受けた転写材Ｐは、電子写真感光体１の周面から分離されて定着手段８へ導入されて像定着を受けることにより画像形成物（プリント、コピー）として装置外へプリントアウトされる。
【０１２３】
トナー画像転写後の電子写真感光体１の周面は、クリーニング手段（クリーニングブレード）７によって転写残トナーの除去を受けて清浄面化され、さらに前露光手段（不図示）からの前露光光（不図示）により除電処理された後、繰り返し画像形成に使用される。なお、図１に示すように、帯電手段３が帯電ローラーなどを用いた接触帯電手段である場合は、前露光は必ずしも必要ではない。
【０１２４】
上述の電子写真感光体１、帯電手段３、現像手段５、転写手段６およびクリーニング手段７などの構成要素のうち、複数のものを容器に納めてプロセスカートリッジとして一体に結合して構成し、このプロセスカートリッジを複写機やレーザービームプリンターなどの電子写真装置本体に対して着脱自在に構成してもよい。図１では、電子写真感光体１と、帯電手段３、現像手段５およびクリーニング手段７とを一体に支持してカートリッジ化して、電子写真装置本体のレールなどの案内手段１０を用いて電子写真装置本体に着脱自在なプロセスカートリッジ９としている。
【０１２５】
電子写真感光体の表面の高い離型性を長期にわたり維持し、転写電流を強くすることなく転写効率を十分に高くすること、また、シャープな静電潜像を得ることは電子写真装置全般に要求されることであるが、カラー電子写真装置（多重転写方式、中間転写方式、インライン方式など）にはより高次元に要求されることであるため、本発明の電子写真感光体は、カラー電子写真装置用の電子写真感光体として特に好適である。
【０１２６】
以下、カラー電子写真装置の例として、中間転写方式のカラー電子写真装置およびインライン方式のカラー電子写真装置を説明する。なお、以下の説明において、４色（イエロー、マゼンタ、シアン、ブラック）の例を挙げたが、本発明における「カラー」とは、４色に限定されるものではなく、多色、すなわち２種以上の色である。
【０１２７】
図２に、本発明の電子写真感光体を有する中間転写方式のカラー電子写真装置の概略構成の一例を示す。
【０１２８】
図２において、１はドラム状の本発明の電子写真感光体であり、軸２を中心に矢印方向に所定の周速度で回転駆動される。
【０１２９】
回転駆動される電子写真感光体１の周面は、帯電手段（一次帯電手段）３により、正または負の所定電位に均一に帯電され、次いで、スリット露光やレーザービーム走査露光などの露光手段（不図示）から出力される露光光（画像露光光）４を受ける。この際の露光光は、目的のカラー画像の第１色成分像（例えばイエロー成分像）に対応した露光光である。こうして電子写真感光体１の周面に、目的のカラー画像の第１色成分像に対応した第１色成分静電潜像（イエロー成分静電潜像）が順次形成されていく。
【０１３０】
張架ローラー１２および二次転写対向ローラー１３によって張架された中間転写体（中間転写ベルト）１１は、矢印方向に電子写真感光体１とほぼ同じ周速度（例えば電子写真感光体１の周速度に対して９７−１０３％）で回転駆動される。
【０１３１】
電子写真感光体１の周面に形成された第１色静電潜像は、第１色成分用現像手段（イエロー成分用現像手段）５Ｙの第１色トナー（イエロートナー）により現像されて第１色トナー画像（イエロートナー画像）となる。次いで、電子写真感光体１の周面に形成担持されている第１色トナー画像が、一次転写手段６ｐからの一次転写バイアスによって、電子写真感光体１と一次転写手段（一次転写ローラー）６ｐとの間を通過する中間転写体１１の周面に順次一次転写されていく。
【０１３２】
第１色トナー画像転写後の電子写真感光体１の周面は、クリーニング手段７によって一次転写残トナーの除去を受けて清浄面化された後、次色の画像形成に使用される。
【０１３３】
第２色トナー画像（マゼンタトナー画像）、第３色トナー画像（シアントナー画像）、第４色トナー画像（ブラックトナー画像）も、第１色トナー画像と同様にして電子写真感光体１の周面に形成され、中間転写体１１の周面に順次転写される。こうして中間転写体１１の周面に目的のカラー画像に対応した合成トナー画像が形成される。第１色−第４色の一次転写の間は、二次転写手段（二次転写ローラー）６ｓ、電荷付与手段（電荷付与ローラー）７ｒは中間転写体１１の周面から離れている。５Ｍ、５Ｃ、５Ｋはそれぞれ、第２色、第３色、第４色用成分用現像手段である。
【０１３４】
中間転写体１１の周面に形成された合成トナー画像は、二次転写手段６ｓからの二次転写バイアスによって、転写材供給手段（不図示）から二次転写対向ローラー１３・中間転写体１１と二次転写手段６ｓとの間（当接部）に中間転写体１１の回転と同期して取り出されて給送された転写材（紙など）Ｐに順次二次転写されていく。
【０１３５】
合成トナー画像の転写を受けた転写材Ｐは、中間転写体１１の周面から分離されて定着手段８へ導入されて像定着を受けることによりカラー画像形成物（プリント、コピー）として装置外へプリントアウトされる。
【０１３６】
合成トナー画像転写後の中間転写体１１の周面には電荷付与手段７ｒが当接される。電荷付与手段７ｒは、中間転写体１１の周面の二次転写残トナーに一次転写時と逆極性の電荷を付与する。一次転写時と逆極性の電荷が付与された二次転写残トナーは、電子写真感光体１と中間転写体１１との当接部およびその近傍において、電子写真感光体１の周面に静電的に転写される。こうして合成トナー画像転写後の中間転写体１１の周面は、転写残トナーの除去を受けて清浄面化される。電子写真感光体１の周面に転写された二次転写残トナーは、電子写真感光体１の周面の一次転写残トナーとともに、クリーニング手段７によって除去される。中間転写体１１から電子写真感光体１への二次転写残トナーの転写は、一次転写と同時に行うことができるため、スループットの低下を生じない。
【０１３７】
また、クリーニング手段７による転写残トナー除去後の電子写真感光体１の周面を、前露光手段からの前露光光により除電処理してもよいが、図２に示すように、帯電手段３が帯電ローラーなどを用いた接触帯電手段である場合は、前露光は必ずしも必要ではない。
【０１３８】
図３に、本発明の電子写真感光体を有するインライン方式のカラー電子写真装置の概略構成の一例を示す。
【０１３９】
図３において、１Ｙ、１Ｍ、１Ｃ、１Ｋはドラム状の本発明の電子写真感光体（第１色−第４色用電子写真感光体）であり、それぞれ軸２Ｙ、２Ｍ、２Ｃ、２Ｋを中心に矢印方向に所定の周速度で回転駆動される。
【０１４０】
回転駆動される第１色用電子写真感光体１Ｙの周面は、第１色用帯電手段（第１色用一次帯電手段）３Ｙにより、正または負の所定電位に均一に帯電され、次いで、スリット露光やレーザービーム走査露光などの露光手段（不図示）から出力される露光光（画像露光光）４Ｙを受ける。露光光４Ｙは、目的のカラー画像の第１色成分像（例えばイエロー成分像）に対応した露光光である。こうして第１色用電子写真感光体１Ｙの周面に、目的のカラー画像の第１色成分像に対応した第１色成分静電潜像（イエロー成分静電潜像）が順次形成されていく。
【０１４１】
張架ローラー１２によって張架された転写材搬送部材（転写材搬送ベルト）１４は、矢印方向に第１色−第４色用電子写真感光体１Ｙ、１Ｍ、１Ｃ、１Ｋとほぼ同じ周速度（例えば第１色−第４色用電子写真感光体１Ｙ、１Ｍ、１Ｃ、１Ｋの周速度に対して９７−１０３％）で回転駆動される。また、転写材供給手段（不図示）から給送された転写材（紙など）Ｐは、転写材搬送部材１４に静電的に担持（吸着）され、第１色−第４色用電子写真感光体１Ｙ、１Ｍ、１Ｃ、１Ｋと転写材搬送部材との間（当接部）に順次搬送される。
【０１４２】
第１色用電子写真感光体１Ｙの周面に形成された第１色成分静電潜像は、第１色用現像手段５Ｙのトナーにより現像されて第１色トナー画像（イエロートナー画像）となる。次いで、第１色用電子写真感光体１Ｙの周面に形成担持されている第１色トナー画像が、第１色用転写手段（第１色用転写ローラー）６Ｙからの転写バイアスによって、第１色用電子写真感光体１Ｙと第１色用転写手段６Ｙとの間を通過する転写材搬送部材１４に担持された転写材Ｐに順次転写されていく。
【０１４３】
第１色トナー画像転写後の第１色用電子写真感光体１Ｙの周面は、第１色用クリーニング手段（第１色用クリーニングブレード）７Ｙによって転写残トナーの除去を受けて清浄面化された後、繰り返し第１色トナー画像形成に使用される。
【０１４４】
第１色用帯電手段３Ｙ、第１色用露光手段４Ｙ、第１色用現像手段５Ｙ、第１色用転写手段６Ｙをまとめて第１色用画像形成部と称する。
【０１４５】
第２色用帯電手段３Ｍ、第２色用露光手段４Ｍ、第２色用現像手段５Ｍ、第２色用転写手段６Ｍを有する第２色用画像形成部、第３色用帯電手段３Ｍ、第３色用露光手段４Ｍ、第３色用現像手段５Ｍ、第３色用転写手段６Ｍを有する第３色用画像形成部、第４色用帯電手段３Ｋ、第４色用露光手段４Ｋ、第４色用現像手段５Ｋ、第４色用転写手段６Ｋを有する第４色用画像形成部の動作は、第１色用画像形成部の動作と同様であり、転写材搬送部材１４に担持され、第１色トナー画像が転写された転写材Ｐに、第２色トナー画像（マゼンタトナー画像）、第３色トナー画像（シアントナー画像）、第４色トナー画像（ブラックトナー画像）が順次転写されていく。こうして転写材搬送部材１４に担持された転写材Ｐに目的のカラー画像に対応した合成トナー画像が形成される。
【０１４６】
合成トナー画像が形成された転写材Ｐは、転写材搬送部材１４の周面から分離されて定着手段８へ導入されて像定着を受けることによりカラー画像形成物（プリント、コピー）として装置外へプリントアウトされる。
【０１４７】
また、第１色−第４色用クリーニング手段７Ｙ、７Ｍ、７Ｃ、７Ｋによる転写残トナー除去後の第１色−第４色用電子写真感光体１Ｙ、１Ｍ、１Ｃ、１Ｋの周面を、前露光手段からの前露光光により除電処理してもよいが、図３に示すように、第１色−第４色用帯電手段３Ｙ、３Ｍ、３Ｃ、３Ｋが帯電ローラーなどを用いた接触帯電手段である場合は、前露光は必ずしも必要ではない。１５は給紙部ローラー、１６は分離帯電手段である。
【０１４８】
次に、中間転写体について説明する。
【０１４９】
中間転写体としては、張架ローラー（駆動ローラー、テンションローラーを含む）によって張架される無端状の中間転写ベルトが挙げられる。中間転写ベルトの体積抵抗率は１０６−１０１２Ω・ｃｍであることが好ましい。中間転写ベルトの体積抵抗率が低すぎると、一次転写を受けた部分とそうでない部分とで中間転写ベルトの抵抗値に大きな差ができてしまうため、２色目以降のトナーを効率よく転写することができなくなってしまい、目的とする色合いの画像が得られなくなってしまう。また、中間転写ベルトの抵抗値が高すぎると、２色目以降のトナーを一次転写する際、それ以前に一次転写を終了したトナーが電子写真感光体に戻ってしまう場合がある。
【０１５０】
また、中間転写ベルトの材料としては、ウレタン樹脂、フッ素樹脂、ポリカーボネート樹脂、ポリエチレンテレフタレート、ポリアミド樹脂、ポリイミド樹脂などの樹脂や、シリコーンゴム、ウレタンゴム、ヒドリンゴムなどの弾性材料が挙げられ、フッ素樹脂またはポリイミドまたはポリエチレンテレフタレートが強度や電子写真特性の観点から好ましい。抵抗調整は、上記樹脂や弾性材料にカーボンブラックや金属粒子（酸化チタン粒子、酸化スズ粒子など）などの導電性粒子を分散させて行うことができる。導電性粒子の量を増やすことにより、体積抵抗率を下げることができる。
【０１５１】
中間転写ベルトの張力としては、伸び率が１％以内になるように設定して、中間転写ベルトの破断や永久歪みが発生しないようにすることが好ましい。また、中間転写ベルトの厚さは１０−２００μｍであることが好ましい。
【０１５２】
次に、転写材搬送部材について説明する。
【０１５３】
転写材搬送部材としては、張架ローラー（駆動ローラー、テンションローラーを含む）によって張架される無端状の転写材搬送ベルトが挙げられる。転写材搬送ベルトの体積抵抗率は１０７−１０１３Ω・ｃｍであることが好ましく、特には１０８−１０１２Ω・ｃｍであることが好ましい。体積抵抗率が大きすぎると、転写材搬送ベルトを汚染したトナーの除去を行う際、転写時における電荷蓄積が悪影響を与える場合があり、小さすぎると、転写材の吸着が不安定となる場合がある。
【０１５４】
また、転写材搬送ベルトの材料としては、ウレタン樹脂、フッ素樹脂、ポリカーボネート樹脂、ポリエチレンテレフタレート、ポリアミド樹脂、ポリイミド樹脂などの樹脂や、シリコーンゴム、ウレタンゴム、ヒドリンゴムなどの弾性材料が挙げられ、フッ素樹脂（ポリフッ化ビニリデン、エチレン−テトラフルオロエチレン共重合体など）、ポリカーボネート樹脂、ポリエチレンテレフタレート、ポリイミド樹脂が転写性、転写材の吸着性の観点から好ましい。抵抗調整は、上記樹脂や弾性材料にカーボンブラックや金属粒子（酸化チタン粒子、酸化スズ粒子など）などの導電性粒子を分散させて行うことができる。導電性粒子の量を増やすことにより、体積抵抗率を下げることができる。
【０１５５】
転写材搬送ベルトの張力としては、伸び率が１％以内になるように設定して、転写材搬送ベルトの破断や永久歪みが発生しないようにすることが好ましい。また、転写材搬送ベルトの厚さは１０−２００μｍであることが好ましい。
【０１５６】
転写材搬送ベルト上の電荷蓄積が、転写性や転写材の吸着性に悪影響を与えるのを防止するために、転写材搬送ベルトを次色のトナー画像転写よりも前に除電手段により除電する方法が挙げられる。しかしながら、転写材搬送ベルト上に汚染トナーが付着した状態で、除電器の部分を通過させることは、除電器のトナーによる汚染やトナーのチャージアップ（または電荷消失）、場合によっては、転写材搬送ベルトの放電破壊などの原因となることもある。
【０１５７】
転写材搬送ベルトの周面（転写材を担持する側の面）の表面粗さＲｚは、５μｍ以下であることが好ましく、特には３μｍ以下であることが好ましい。表面粗さＲｚが５μｍを越えると、汚染トナーと転写材搬送ベルト表面の密着性が高まり、汚染トナーの除去が困難となる場合がある。
【０１５８】
一方、転写材搬送ベルトの表面粗さＲｚは、０．０５μｍ以上であることが好ましい。トナーには、その単位面積あたりの帯電電荷量を制御するために、粒径０．００１−０．０５μｍ程度のシリカ粒子、酸化チタン粒子、酸化亜鉛粒子などの無機粒子を外添されている。このようなサブミクロン粒子は転写材搬送ベルトに対する静電吸着力が強いため、転写材搬送ベルト表面からの除去は困難である。したがって、搬送ベルトの表面粗さＲｚをこれらの外添剤の粒径（直径）よりも大きくして、搬送ベルトにある程度埋め込まれることが好ましいのである。
【０１５９】
本発明において、体積抵抗率は、ＪＩＳ−Ｋ６９１１に準拠した測定プローブを用い、ＡＤＶＡＮＴＥＳＴ社製の高抵抗計Ｒ８３４０にて１００Ｖを印加して得た測定値を、中間転写ベルト、転写材搬送ベルトの厚さで正規化した値である。
【０１６０】
中間転写ベルトや転写材搬送ベルトの周面の表面粗さを上記範囲内にするには、例えば、ベルトを型内で加熱成形する方法を用い、このときの型のベルトと接触する面の表面粗さを上記値よりも十分小さくする方法、あるいは、成形後のベルト表面を研磨などの後加工により平滑化する方法が挙げられる。
【０１６１】
次に、トナーについて説明する。
【０１６２】
本発明の電子写真感光体は、より小粒子径のトナーを用いた場合に、転写効率向上の効果が顕著に現れ、磁性体を含有しない非磁性トナーを用いた場合に、さらに顕著に現れる。
【０１６３】
トナーとしては、結着樹脂、着色剤、荷電制御剤および低軟化物質を含有している非磁性一成分トナーが好適に用いられる。
【０１６４】
トナーの結着樹脂としては、通常用いられているものでよく、例えば、スチレン−ポリエステル、スチレン−ブチルアクリレートなどのスチレン系共重合体やポリエステル樹脂やエポキシ樹脂などが挙げられる。
【０１６５】
着色剤は、通常用いられているものでよく、例えば、イエロートナー用としては、ベンジン黄色顔料、フォロンイエロー、アセト酢酸アニリド不溶性アゾ顔料、モノアゾ染料、アゾメチン色素などが挙げられる。
【０１６６】
マゼンタトナー用としては、キサンテンマゼンタ染料のリンタングステンモリブテン酸レーキ顔料、２，９−ジメチルキナクリドン、ナフトール不溶性アゾ顔料、アントラキノン染料、キサンテン染料と有機カルボン酸とからなる色材、チオインジゴ、ナフトール不溶性アゾ顔料などが挙げられる。
【０１６７】
シアントナー用としては、銅フタロシアニン顔料が挙げられる。
【０１６８】
荷電制御剤としては、通常用いられているものでよく、例えば、負電荷制御剤としては、アルキルサリチル酸の金属錯体、ジガルボン酸の金属錯体、多環体サリチル酸金属塩などが挙げられ、正電荷制御剤としては、４級アンモニウム塩、ベンゾチアゾール誘導体、グアナミン誘導体、ジブチルチンオキサイド、その他の含窒素化合物などが挙げられる。
【０１６９】
低軟化物質としては、パラフィンワックス、ポリオレフィンワックス、マイクロクリスタリンワックス、フィッシャートロピッシュワックスなどのポリメチレンワックスや、アミドワックス、高級脂肪酸、長鎖アルコール、エステルワックス、および、これらのグラフト化合物、ブロック化合物などの誘導体が挙げられ、トナー全質量に対して５−３０質量％の含有量が好ましい。
【０１７０】
また、トナーの円相当個数平均径（Ｄ１）は、２−１０μｍであることが好ましい。トナーの平均円形度は０．９２０−０．９９５であることが好ましく、特には０．９５０−０．９９５であることが好ましく、さらには０．９７０−０．９９０であることがより一層好ましい。トナーの円形度標準偏差は０．０４０未満であることが好ましく、特には０．０３５未満であることが好ましく、一方、０．０１５以上であることが好ましい。
【０１７１】
本発明において、円相当個数平均径（Ｄ１）、円形度、平均円形度、円形度標準偏差とは、それぞれ、フロー式粒子像測定装置で計測される個数基準の円相当径−円形度スキャッタグラムにおける、相当個数平均径（Ｄ１）、円形度、平均円形度、円形度標準偏差である。
【０１７２】
また、本発明において、トナーは、透過型電子顕微鏡（ＴＥＭ）を用いたトナーの断層面観察において、フロー式粒子像測定装置で計測される重量基準の円相当重量平均径（Ｄ４）に対し、
０．９≦Ｒ／Ｄ４≦１．１
の関係を満たす長径Ｒを呈するトナーの断層面を２０箇所選び出し、選び出したトナーの２０箇所の断層面中に存在するワックス成分に起因する相分離構造のうち、最も大きいものの長径ｒを計測し、ｒ／Ｒの相加平均値（ｒ／Ｒ）ｓｔが、
０．０５≦（ｒ／Ｒ）ｓｔ≦０．９５
を満たすように該ワックス成分がトナーの結着樹脂中に球状または紡錘形の島状に分散されているトナーであることが好ましい。特には、相加平均値（ｒ／Ｒ）ｓｔが、
０．２５≦（ｒ／Ｒ）ｓｔ≦０．９０
であることが好ましい。
【０１７３】
また、磁性体を含有しない非磁性トナーを用いれば、本発明の効果をより顕著に得ることができる。
【実施例】
【０１７４】
以下に、具体的な実施例を挙げて、本発明をさらに詳細に説明する。ただし、本発明は、これらの実施例に限定されるものではない。なお、実施例中の「部」は「質量部」を意味する。
【０１７５】
まず、本発明に用いられるオルガノポリシロキサンは、次のように合成することができる。
【０１７６】
（合成例１）
フラスコに、下記繰り返し構造単位α、β、γ、δを有するオルガノポリシロキサンを３．５５ｇと、
【０１７７】
【表３】
2007178814.tif 000025
【０１７８】
塩化白金酸２０ｐｐｍ（５質量％イソプロピルアルコール溶液）と、下記式で示される構造を有するポリスチレン（ｎ：平均２５）２０．８ｇと、
【０１７９】
【化２２】
2007178814.tif 000026
【０１８０】
ｍ−キシレンヘキサフルオライド８０ｇとを混合し、徐々に加熱した。さらに、８０℃で６時間反応を続けた。次いで、１４０℃の条件下で２０Ｔｏｒｒまで減圧して、溶媒や低沸点成分を除去した。
【０１８１】
このようにして、得られた反応生成物を、２９Ｓｉ−ＮＭＲ、１３Ｃ−ＮＭＲおよびＦＴ−ＩＲにより分析したところ、オルガノポリシロキサン（１−１）であることが判明した。
【０１８２】
（合成例２）
合成例１において、ポリスチレンを下記式で示される構造を有するポリスチレン（ｎ：平均２５）１４．７ｇ
【０１８３】
【化２３】
2007178814.tif 000027
【０１８４】
に変更した以外は、合成例１と同様にして合成を行った。
【０１８５】
得られた反応生成物を、２９Ｓｉ−ＮＭＲ、１３Ｃ−ＮＭＲおよびＦＴ−ＩＲにより分析したところ、オルガノポリシロキサン（１−４）であることが判明した。
【０１８６】
他の構造の本発明に用いられるオルガノポリシロキサンも、合成例１や合成例２と同様にして合成することができる。
【０１８７】
（実施例１−１）
直径３０ｍｍ、長さ３５７ｍｍのアルミニウムシリンダーを支持体とし、それに、以下の材料より構成される導電層用塗布液を支持体上に浸漬塗布し、１４０℃で３０分間熱硬化し、膜厚が１５μｍの導電層を形成した。
【０１８８】
導電性顔料：ＳｎＯ２コート処理硫酸バリウム  １０部
抵抗調節用顔料：酸化チタン  ２部
結着樹脂：フェノール樹脂  ６部
レベリング剤：シリコーンオイル  ０．００１部
溶剤：メタノール／メトキシプロパノール＝２／８  ２０部
【０１８９】
次に、導電層上に、Ｎ−メトキシメチル化ナイロン３部および共重合ナイロン３部をメタノール６５部／ｎ−ブタノール３０部の混合溶媒に溶解した溶液を浸漬塗布し、膜厚が０．５μｍの中間層を形成した。
【０１９０】
次に、ＣｕＫα特性Ｘ線回折におけるブラッグ角（２θ±０．２°）の７．３°および２８．１°に強いピークを有する結晶形のヒドロキシガリウムフタロシアニン結晶９部およびポリビニルブチラール（商品名：エスレックＢＸ−１、積水化学（株）製）３部をテトラヒドロフラン１００部に溶解した液を、直径１ｍｍのガラスビーズを用いたサンドミル装置で３時間分散した。
【０１９１】
これに、２００部の酢酸ブチルを加えて、希釈した後に回収して、これを中間層上に浸漬塗布し、１００℃で１０分間乾燥して、膜厚が０．３０μｍの電荷発生層を形成した。
【０１９２】
次に、以下の材料より構成される電荷輸送層用塗布液を電荷発生層上に浸漬塗布し、１３０℃で１時間乾燥することによって、膜厚が３０μｍの電荷輸送層を形成した。
【０１９３】
結着樹脂：上記式（７−２）で示される繰り返し構造単位を有するポリアリレート樹脂（重量平均分子量１２８０００）  １０部
電荷輸送物質：下記式で示される構造を有するアミン化合物Ａ  ７部
【０１９４】
【化２４】
2007178814.tif 000028
【０１９５】
電荷輸送物質：下記式で示される構造を有するアミン化合物Ｂ  １部
【０１９６】
【化２５】
2007178814.tif 000029
【０１９７】
オルガノポリシロキサン：オルガノポリシロキサン（１−４）  ０．１８部
溶剤：モノクロロベンゼン／ジメトキシメタン＝６／４  ２０部
【０１９８】
このようにして、電荷輸送層が表面層である電子写真感光体を作製した。
【０１９９】
次に、評価について説明する。
【０２００】
評価装置として、図２に示す構成の中間転写方式のカラー電子写真装置であるキヤノン（株）製カラーレーザープリンターＬＢＰ−２０４０（白黒毎分１６枚／カラー毎分４枚機）を改造して用いた。改造は、中間転写ベルトユニットを装着しなくても動作するようにした。また、転写バイアスを改造前の６０％とした。さらに、任意の現像器を選択、固定できるようにした。トナーは、円相当個数平均径８μｍ、平均円形度０．９４のものを用いた。
【０２０１】
評価は、まず、中間転写ベルトユニットを取り外し、Ａ４原稿１枚分の印字率５０％のハーフトーン画像（ブラック単色）を形成させ、そのままクリーニングさせた。その後、廃トナー質量を測定してＷ１とした。次に、中間転写ベルトユニットを装着し、Ａ４原稿１枚分の印字率５０％のハーフトーン画像を形成させ、転写させた。転写が完了した時点で停止させ、その後、廃トナー質量を測定してＷ２とした。｛（Ｗ１−Ｗ２）／Ｗ１｝×１００により、転写効率Ｔを求めた。
【０２０２】
さらに、この装置を用いて、Ａ４普通紙を用いて、モノクロ３５０００枚の間欠耐久を行った。耐久中の転写バイアスは改造前の値とした。トナーが、なくなった場合は補給した。耐久２００００枚目および耐久３５０００枚目後に、前述の方法により、それぞれのＷ１およびＷ２を求め、転写効率Ｔ２００００およびＴ３５０００を求めた。
【０２０３】
また、上記電子写真感光体と同様の電子写真感光体を作製し、これと上記評価装置を用いて、ブラック単色のハーフトーン画像およびフルカラーの写真画像を出力して、画像評価を行った。ハーフトーン画像に関してはドット再現性について評価を行い、写真画像に関しては総合的な印刷品質について評価を行った。ハーフトーン画像、写真画像の評価１−３は、数字が大きいほど良好であることを示す。
【０２０４】
以上の評価結果を表４に示す。
【０２０５】
（実施例１−２）
実施例１−１において、電荷輸送層用塗布液中のオルガノポリシロキサンの量を０．１８から０．９に変更した以外は、実施例１−１と同様にして電子写真感光体を作製し、評価を行った。評価結果を表４に示す。
【０２０６】
（実施例１−３）
実施例１−２において、電荷輸送層用塗布液中のオルガノポリシロキサン（１−４）を、オルガノポリシロキサン（１−１７）に変更した以外は、実施例１−２と同様にして電子写真感光体を作製し、評価を行った。評価結果を表４に示す。
【０２０７】
（実施例１−４）
実施例１−２において、電荷輸送層用塗布液中のオルガノポリシロキサン（１−４）を、オルガノポリシロキサン（１−２２）に変更した以外は、実施例１−２と同様にして電子写真感光体を作製し、評価を行った。評価結果を表４に示す。
【０２０８】
（実施例１−５）
実施例１−２において、電荷輸送層用塗布液中のオルガノポリシロキサン（１−４）を、オルガノポリシロキサン（１−５）に変更した以外は、実施例１−２と同様にして電子写真感光体を作製し、評価を行った。評価結果を表４に示す。
【０２０９】
（実施例１−６）
実施例１−１において、電荷輸送層用塗布液中の上記式（７−２）で示される繰り返し構造単位を有するポリアリレート樹脂（重量平均分子量１２８０００）を、上記式（６−３）で示される繰り返し構造単位を有するポリカーボネート樹脂（重量平均分子量１０６０００）に変更した以外は、実施例１−１と同様にして電子写真感光体を作製し、評価を行った。評価結果を表４に示す。
【０２１０】
（実施例１−７）
実施例１−６において、電荷輸送層用塗布液中のオルガノポリシロキサンの量を０．１８から０．９に変更した以外は、実施例１−６と同様にして電子写真感光体を作製し、評価を行った。評価結果を表４に示す。
【０２１１】
（実施例１−８〜１−１４）
実施例１−１〜１−７において、それぞれ、耐久試験時およびハーフトーン画像評価時に現像器をシアンに固定してシアン単色で画像出力した以外は、実施例１−１〜１−７と同様にして電子写真感光体を作製し、評価を行った。評価結果を表４に示す。
【０２１２】
（比較例１−１）
実施例１−１において、電荷輸送層塗布液中にオルガノポリシロキサンを添加しなかった以外は、実施例１−１と同様にして電子写真感光体を作製し、評価を行った。評価結果を表４に示す。
【０２１３】
（比較例１−２）
実施例１−１において、電荷輸送層塗布液中のオルガノポリシロキサンを、（２−１）に変更した以外は、実施例１−１と同様にして電子写真感光体を作製し、評価を行った。評価結果を表４に示す。
【０２１４】
（比較例１−３）
実施例１−１において、電荷輸送層塗布液中のオルガノポリシロキサンを、（２−２）に変更した以外は、実施例１−１と同様にして電子写真感光体を作製し、評価を行った。評価結果を表４に示す。
【０２１５】
（比較例１−４）
実施例１−１において、合成時に用いたオルガノポリシロキサンを、オルガノポリシロキサン（２−３）に変更した以外は、実施例１−１と同様にして電子写真感光体を作製し、評価を行った。評価結果を表４に示す。
【０２１６】
（比較例１−５）
実施例１−１において、合成時に用いたオルガノポリシロキサンを、オルガノポリシロキサン（２−４）に変更した以外は、実施例１−１と同様にして電子写真感光体を作製し、評価を行った。評価結果を表４に示す。
【０２１７】
（比較例１−６）
比較例１−１において、電荷輸送層塗布液中の上記式（７−２）で示される繰り返し構造単位を有するポリアリレート樹脂を、上記式（７−３）で示される繰り返し構造単位を有するポリアリレート樹脂（重量平均分子量：１１３０００）と上記式（７−３）で示される繰り返し構造単位および下記式で示される繰り返し構造単位
【０２１８】
【化２６】
2007178814.tif 000030
【０２１９】
を有する共重合体（共重合比：１：９、重量平均分子量：９８０００）との混合物（混合比：９：１）に変更した以外は、比較例１−１と同様にして電子写真感光体を作製し、評価を行った。評価結果を表４に示す。
【０２２０】
【表４】
2007178814.tif 000031
【０２２１】
（実施例２−１）
実施例１−１と同様にして電子写真感光体を作製した。
【０２２２】
次に、評価について説明する。
【０２２３】
評価装置として、図３に示す構成のインライン方式のカラー電子写真装置であるキヤノン（株）製複写機ＣＬＣ１０００（毎分３１枚機）を改造して用いた。改造は、全面ドアを開放し、転写材搬送ベルトを通常の位置からはずし、かつ、コピー用紙のない状態でも、その他の動作は行えるように回路を変更した。また、転写バイアスを改造前の６０％とした。現像手段に用いるトナーは、円相当個数平均径８μｍ、平均円形度０．９４のものを用いた。
【０２２４】
評価は、まず、全面ドアを開放して転写材搬送ベルトを通常の位置からはずし、かつ、コピー用紙のない状態でブラック用の画像形成部において、転写材（紙など）のない状態で、Ａ４原稿１枚分の印字率５０％のハーフトーン画像を形成させ、そのままクリーニングさせた。その後、廃トナー質量を測定してＷ１とした。次に、転写材搬送ベルトを通常の位置に戻し、Ａ４原稿１枚分の印字率５０％のハーフトーン画像を形成させ、転写材としてＯＨＰ用紙を用いて転写させた。転写が完了した時点で停止させ、定着前のＯＨＴ用紙を取り出し、ＯＨＴ上のトナーをすべて回収して質量を測定してＷ２とした。｛（Ｗ１−Ｗ２）／Ｗ１｝×１００により、転写効率Ｔを求めた。
【０２２５】
さらに、この装置を用いて、Ａ４普通紙を用いて、カラー画像３５０００枚の間欠耐久を行った。耐久中の転写バイアスは改造前の値とした。トナーが、なくなった場合は補給した。耐久２００００枚目および耐久３５０００枚目後に、前述の方法により、それぞれのＷ１およびＷ２を求め、転写効率Ｔ２００００およびＴ３５０００を求めた。
【０２２６】
また上記と同等の感光体および評価機を用いて、ブラック単色のハーフトーン画像およびフルカラーの写真画像を出力し、画像評価を行った。評価は、ハーフトーン画像においてはドット再現性、写真画像については、総合的な印刷品質について行った。  
【０２２７】
以上の評価結果を表５に示す。
【０２２８】
（実施例２−２〜２−７）
それぞれ、実施例１−２〜実施例１−７と同様にして電子写真感光体を作製し、それぞれ、実施例２−１と同様にして評価を行った。評価結果を表５に示す。
【０２２９】
（実施例２−８〜２−１４）
実施例２−１〜２−７において、それぞれ、トナーを、円相当個数平均径６．５μｍ、平均円形度０．９８で、トナー粒子内にワックス成分が球状に分散されているトナーに変更した以外は、実施例２−１〜２−７と同様にして電子写真感光体を作製し、評価を行った。評価結果を表５に示す。
【０２３０】
（比較例２−１〜２−６）
それぞれ、比較例１−１〜比較例１−６と同様にして電子写真感光体を作製し、それぞれ、実施例２−１と同様にして評価を行った。評価結果を表５に示す。
【０２３１】
【表５】
2007178814.tif 000032
【図面の簡単な説明】
【０２３２】
【図１】本発明の電子写真感光体を有するプロセスカートリッジを備えた電子写真装置の概略構成の一例を示す。
【図２】本発明の電子写真感光体を有する中間転写方式のカラー電子写真装置の概略構成の一例を示す。
【図３】本発明の電子写真感光体を有するインライン方式のカラー電子写真装置の概略構成の一例を示す。
【符号の説明】
【０２３３】
１  本発明の電子写真感光体
２  軸
３  帯電手段（一次帯電手段）
４  露光光（画像露光光）
５  現像手段
６  転写手段（転写ローラー）
７  クリーニング手段（クリーニングブレード）
８  定着手段
９  プロセスカートリッジ
１０  案内手段
Ｐ  転写材（紙など）
１１  中間転写体（中間転写ベルト）
１２  張架ローラー
１３  二次転写対向ローラー
５Ｙ  第１色成分用現像手段（イエロー成分用現像手段）
５Ｍ  第２色成分用現像手段（マゼンタ成分用現像手段）
５Ｃ  第３色成分用現像手段（シアン成分用現像手段）
５Ｋ  第４色成分用現像手段（ブラック成分用現像手段）
６ｐ  一次転写手段
６ｓ  二次転写手段（二次転写ローラー）
７ｒ  電荷付与手段（電荷付与ローラー）
１Ｙ  本発明の電子写真感光体（第１色用電子写真感光体）
１Ｍ  本発明の電子写真感光体（第２色用電子写真感光体）
１Ｃ  本発明の電子写真感光体（第３色用電子写真感光体）
１Ｋ  本発明の電子写真感光体（第４色用電子写真感光体）
２Ｙ  軸
２Ｍ  軸
２Ｃ  軸
２Ｋ  軸
３Ｙ  第１色用帯電手段（第１色用一次帯電手段）
３Ｍ  第１色用帯電手段（第２色用一次帯電手段）
３Ｃ  第１色用帯電手段（第３色用一次帯電手段）
３Ｋ  第１色用帯電手段（第４色用一次帯電手段）
４Ｙ  露光光（画像露光光）
４Ｍ  露光光（画像露光光）
４Ｃ  露光光（画像露光光）
４Ｋ  露光光（画像露光光）
１４  転写材搬送部材（転写材搬送ベルト）
５Ｙ  第１色用現像手段
５Ｍ  第２色用現像手段
５Ｃ  第３色用現像手段
５Ｋ  第４色用現像手段
６Ｙ  第１色用転写手段（第１色用転写ローラー）
６Ｍ  第２色用転写手段（第２色用転写ローラー）
６Ｃ  第３色用転写手段（第３色用転写ローラー）
６Ｋ  第４色用転写手段（第４色用転写ローラー）
７Ｙ  第１色用クリーニング手段（第１色用クリーニングブレード）
７Ｍ  第２色用クリーニング手段（第２色用クリーニングブレード）
７Ｃ  第３色用クリーニング手段（第３色用クリーニングブレード）
７Ｋ  第４色用クリーニング手段（第４色用クリーニングブレード）
【図１】
2007178814.tif 000036
【図２】
2007178814.tif 000037
【図３】
2007178814.tif 000038